(57)【要約】  本発明は、少なくとも１つの電気的な接触面（２０）を有する少なくとも１つの電気的な構成要素（２）と、該構成要素（２）の前記接触面（２０）を電気的に接触させるための少なくとも１つの電気的な接続導体（３）と、前記構成要素（２）の上に配置された少なくとも１つの絶縁層（４）とを有し、該絶縁層（４）が該絶縁層（４）の厚さ方向でこれを貫通する少なくとも１つの開口（４２）を有し、該開口（４２）が前記構成要素（２）の接触面（２０）に向き合って配置されており、前記絶縁層（４）が前記開口（４２）を制限する側面（４３）を有し、前記電気的な接続導体（３）が前記側面（４３）に配置された少なくとも１つの金属化層（３０）を有しているシステムに関する。該システムは、前記金属化層（３０）が前記接触面（２０）に対し斜めに配向されていることを特徴としている。斜めに配向された金属化層によっては、前記絶縁層の上に配置された前記接続導体の区分と前記絶縁層と前記構成要素とが互いに機械的にかなり結合される。有利には金属化層は数μｍの厚さを有している。機械的な減結合によって、前記接続導体と前記絶縁体と前記構成要素とは、熱的な膨張係数の異なる材料から成っていることができる。本発明は特に、出力半導体構成要素を大きな面積で電気的に接触させるために使用される。
2007524249.tif 000002
【特許請求の範囲】
【請求項１】
−少なくとも１つの電気的な接触面（２０）を有する少なくとも１つの電気的な構成要素を（２）を有し、
−該構成要素（２）の前記接触面（２０）を電気的に接触させるための少なくとも１つの電気的な接続導体（３）を有し、
−前記構成要素（２）の上に配置された少なくとも１つの絶縁層（４）を有し、該絶縁層（４）が該絶縁層（４）の厚さ方向（４０）でこれを貫通する少なくとも１つの開口（４２）を有し、該開口（４２）が前記構成要素（２）の接触面（２０）に向き合って配置されており、
−前記絶縁層（４）が前記開口（４２）を制限する側面（４３）を有し、
−前記電気的な接続導体（３）が前記側面（４３）に配置された少なくとも１つの金属化層（３０）を有しているシステム（１）において、
−前記金属化層（３０）が前記接触面（２０）に対し斜めに配向されていることを特徴とするシステム。
【請求項２】
前記金属化層（３０）が前記接触面（２０）に対し、３０°（３０°を含む）から８０°（８０°を含む）までの領域から、特に５０°（５０°を含む）から７０°（７０°を含む）までの領域から選択される角度で前記接触面に対し配向されている、請求項１記載のシステム。
【請求項３】
前記金属化層（３０）が１．５μｍ（０．５μｍを含む）から３０μｍ（３０μｍを含む）までの領域から、特に２．０μｍ（２．０μｍを含む）から２０μｍ（２０μｍを含む）までの領域から選ばれる層厚さ（３２）を有している、請求項１又は２記載のシステム。
【請求項４】
前記金属化層（３０）が少なくとも２つの相上下して配置された部分金属化層（３３）を有する多層構造を有している、請求項１から３までのいずれか１項記載のシステム。
【請求項５】
前記金属化層（３０）が配置されている前記絶縁層（４）の側面（４３）が少なくとも１つの段部（４４）を有している、請求項１から４までのいずれか１項記載のシステム。
【請求項６】
前記絶縁層（４）が２０μｍ（２０μｍを含む）から５００μｍ（５００μｍを含む）までの領域から、特に５０μｍ（５０μｍを含む）から２００μｍ（２００μｍを含む）までの領域から選択された層厚さ（４１）を有している、請求項１から５までのいずれか１項記載のシステム。
【請求項７】
相上下して配置された２つの部分絶縁層（４５）を有する多層構造を前記絶縁層（４）が有している、請求項１から６までのいずれか１項記載のシステム。
【請求項８】
前記絶縁層（４）が前記構成要素（２）の上に関相された絶縁シートから形成されている、請求項１から６までのいずれか１項記載のシステム。
【請求項９】
前記絶縁シート（４）の少なくとも一部分が前記構成要素（２）の上に、該構成要素（２）の表面輪郭（２５）が該構成要素（２）とは反対側で前記絶縁シート（４）の前記部分の表面輪郭（４７）に模造されるように積層されている、請求項８記載のシステム。
【請求項１０】
前記接続導体（３）が前記絶縁層（４）の上に配置された少なくとも１区分（３４）を有しかつ該区分（３４）が前記金属化層（３０）の層厚さ（３２）より大きい厚さ（３５）を有している、請求項１から９までのいずれか１項記載のシステム。
【請求項１１】
前記接続導体（３）の前記区分（３４）が電気的な析出（３６）を有している、請求項１０記載のシステム。
【請求項１２】
前期金属化層（３０）及び／又は前記電気的な析出（３６）がアルミニウム、金、銅、モリブデン、銀、チタン及び／又はタングステンのグループから選ばれた金属を有している、請求項１１記載のシステム。
【請求項１３】
前記構成要素が半導体構成要素である、請求項１から１２までのいずれか１項記載のシステム。
【請求項１４】
前記半導体構成要素が出力半導体構成要素である、請求項１３記載のシステム。
【請求項１５】
前記出力半導体構成要素がＤｉｏｄｅ，ＭＯＳＦＥＴ，ＩＧＢＴ，Ｔｙｒｉｓｔｏｒ及び／又はＢｉｐｏｌａｒ−Ｔｒａｎｓｉｓｔｏｒのグループから選出されている、請求項１４記載のシステム。
【請求項１６】
前記絶縁層（４）がライン（４９）又はマトリックス（４８）を形成する多数の開口（４２）を有している、請求項１から１５までのいずれか１項記載のシステム。
【請求項１７】
請求項１から１６までのいずれか１項記載のシステム（１）を製造する方法において、
（ａ）  電気的な接触面（２０）を有する構成要素（２）を準備すること、
（ｂ）  前記構成要素（２）の上に、貫通する開口（４２）を有する絶縁層（４）を形成し、前記構成要素（２）の接触面（２０）を自由に接近可能にすること、
（ｃ）前記接続導体（３）の前記金属化層（３０）を前記絶縁層（４）の前期開口（４２）を制限する側面（４３）に、前記金属化層（３０）が前記接触面（２０）に対して斜めに配向されるように配置すること、
以上（ａ），（ｂ），（ｃ）の方法ステップを特徴とする、請求項１から１６までのいずれか１項記載のシステムを製造する方法。
【請求項１８】
前記構成要素（２）の上に前記絶縁層（４）を形成するために、
（ｄ）  少なくとも１つの絶縁シート（４）を前記構成要素（２）の上に積層すること、
（ｅ）  前記絶縁シート（４）に前記開口（４２）を形成し、前記構成要素（２）の前記接触面（２０）を露出させること、
以上（ｄ），（ｅ）方法ステップを有している、請求項１７記載の方法。
【請求項１９】
前記絶縁シート（４）の積層を真空下で行なう、請求項１８記載の方法。
【請求項２０】
前記絶縁シート（４）に前記開口（４２）に形成することをレーザ切除で行なう、請求項１８又は１９記載の方法。
【請求項２１】
前記構成要素（２）の上に前記絶縁層（４）を形成するためにラッカを当該構成要素（２）に施すプリント方法を実施する、請求項１７から２０までのいずれか１項記載の方法。
【請求項２２】
感光性のラッカを使用する、請求項２１記載の方法。
【請求項２３】
前記構成要素の上に前記金属化層（３０）を配置するため及び／又は前記絶縁層（４）を形成するために蒸発析出方法を実施する、請求項１７から２２までのいずれか１項記載の方法。
【請求項２４】
前記絶縁層の前記側面に前記金属化層を配置する前及び／又は配置した後で前記絶縁層の上に、前記金属化層（３０）の層厚さ（３２）よりも大きな厚さ（３５）を有する接続導体区分（３４）を形成する、請求項１７から２３までのいずれか１項記載の方法。
【請求項２５】
前記絶縁層（４）の上に前記接続導体（３４）を形成するために金属が電気的に析出される、請求項２４記載の方法。
【請求項２６】
前記接続導体区分（３４）を形成する間、前記絶縁層（４）の前記開口（４２）を閉じる、請求項２４又は２５記載の方法。
【発明の詳細な説明】
【技術分野】
【０００１】
本発明は、少なくとも１つの電気的な接触面を有する少なくとも１つの構成要素と、該構成要素の接触面を電気的に接触させるための少なくとも１つの電気的な接続導体と、前記構成要素に配置された少なくとも１つの電気的な絶縁層とを有し、該絶縁層が該絶縁層の厚さ方向にこれを貫通する少なくとも１つの開口を有し、該開口が前記構成要素の前記接触面に向き合って配置されているシステムであって、前記絶縁層が前記開口を制限する側面を有し、前記電気的な接続導体が前記側面に配置された少なくとも１つの金属化層を有している形式のシステムに関する。本発明は前記システムの他に該システムを製作する方法も提供する。
【０００２】
該システムと該システムを製作するための方法とは、例えばＷＯ０３／０３０２４７Ａ２号により公知である。構成要素は基板（回路保持体）の上に配置された出力半導体構成要素である。基板は例えばＤＣＢ（Ｄｉｒｅｃｔ  Ｃｏｐｐｅｒ  Ｂｏｎｄｉｎｇ）基板である。この基板はセラミックから成る保持体層から成り、該保持体層の両側には銅から成る導電性の層が設けられている。出力半導体構成要素は、銅から成る層に、基板とは反対側に出力半導体構成要素の電気的な接触面が存在するようにろう接される。
【０００３】
出力半導体構成要素と基板とから成るシステムの上には、ポリイミド又はエポキシドベースとした絶縁シートが真空下で積層される。したがって絶縁シートは出力半導体構成要素と基体とに緊密に接触させられて結合される。絶縁シートは出力半導体構成要素と基板とに形状接続及び伝力接続で結合される。出力半導体構成要素と基板とによって与えられる表面輪郭（トポグラフィ）は絶縁シートの、出力半導体構成要素とは反対の表面輪郭に模造される。
【０００４】
出力半導体構成要素の接触面を電気的に接触させるためには絶縁シートに開口（窓）が形成される。開口の形成はレーザ切除により行なわれる。この場合、出力半導体構成要素の接触面が露出させられる。次いで出力半導体構成要素の接触面を接触させる電気的な接続導体を製作するためには、接触面と絶縁シートとの上に金属化層が施される。このようにして形成された接続導体に必要な電流負荷性を保証するためには銅から成る比較的に厚い層が金属化層の上に析出される。銅の析出は電気的に行なわれる。銅から成る層の層厚さは数百μｍであることができる。
【０００５】
出力半導体構成要素は主としてシリコンから成っている。銅の熱的な膨張係数はシリコンの熱的な膨張係数とははっきりと異なっている。したがって出力半導体構成要素の運転中には、出力半導体構成要素と接続導体とから成るシステム内にてきわめて高い機械的な応力が発生する。この高い機械的な応力の結果、接続導体と出力半導体構成要素の接触面との間の電気的な接触が中断されることになる。
【０００６】
Ｌｉａｎｇ  ｅｔ  ａｌ．，Ｅｌｅｃｔｒｏｎｉｃ  Ｃｏｎｐｏｎｅｎｔｓ  ａｎｄ  Ｔｅｃｈｎｏｌｏｇｙ  Ｃｏｎｖｅｒｅｎｃｅ，２００３，Ｓ，１０９０から１０９４までからは同様に、半導体構成要素の接触面を大きい面積で接触させる方法が公知である。
【０００７】
したがって本発明の課題は電気的な構成要素と電気的な接続導体とから成るシステムであって、前記構成要素と前記接続導体とが熱的な膨張係数が強く異なる材料から成り、当該システムの熱的な負荷が高いにも拘らず前記構成要素の接触面の接触が保証されるシステムを準備することである。
【０００８】
前記課題を解決するためには、少なくとも１つの電気的な接触面を有する少なくとも１つの電気的な構成要素、該構成要素の接触面を電気的に接触させるための少なくとも１つの電気的な接続導体及び前記構成要素の上に配置された少なくとも１つの絶縁層を有するシステムであって、前記絶縁層が該絶縁層の厚さ方向に貫通した少なくとも１つの開口を有し、該開口が前記構成要素の接触面に向き合って配置されているシステムにおいて、前記絶縁層が前記開口を制限する側面を有し、電気的な接続導体が前記側面に配置された少なくとも１つの金属化層を有し、前記金属化層が接触面に対し斜めに配向されていることが提案されている。金属化層は前記構成要素の接触面の上にも絶縁層の上にも形成される。
【０００９】
同様に本発明の課題を解決するために提案された当該システムを製造する方法は、
（イ）電気的な接触面を有する構成要素を準備すること、
（ロ）貫通する開口を有する絶縁層を前記構成要素に形成し、該構成要素の接触面を自由に接近可能にすること、
（ハ）接続導体の金属化層を絶縁層の開口を制限する側面に、金属化層が接触面に対し斜めに配向されるように配置すること、
を特徴としている。
【００１０】
接触面を有する構成要素を準備するためには例えば、該構成要素の接触面が自由に接近可能であるように該構成要素が基板の上に配置される。基板は有機的又は無機的なベースを有する任意の回路保持体である。このような回路保持体もしくは基板は例えばＰＣＢ（Ｐｒｉｎｔｅｄ  Ｃｉｒｃｕｉｔ  Ｂｏａｒｄ）−、ＤＣＢ−、ＩＭ（Ｉｎｓｏｌａｔｅｄ  Ｍｅｔａｌ）−、ＨＴＣＣ（Ｈｉｇｈ  Ｔｅｍｐｅｒａｔｕｒｅ  Ｃｏｆｉｒｅｄ  Ｃｅｒａｍｉｃｓ）−及びＬＴＣＣ（Ｌｏｗ  Ｔｅｍｐｅｒａｔｕｒｅ  Ｃｏｆｉｒｅｄ  Ｃｅｒａｍｉｃｓ）−基板である。
【００１１】
接続導体は例えば互いに固定的に結合された２つの区分から成っている。第１の区分は例えば開口の斜めに面取りされた側面と構成要素の接触面とに配置された金属化層によって形成されている。接続導体の第２の区分は絶縁層の上に形成された金属化層によって形成されている。側面に配置された金属化層の配向によって接続導体の第２の区分と構成要素とは機械的に減結合される。これによって接続導体の第２の区分と構成要素とは、熱的膨張係数の異なる材料から加工されることができる。例えば接続導体の第２の区分は銅から成る厚い層を有している。構成要素は例えばシリコンから成る半導体構成要素である。システムの熱的な負荷が高い場合には、これらの材料の熱的な膨張係数が異なるために該システムの高い機械的な負荷が発生する。銅はシリコンよりも強く膨張するので、適当な対応処置がとられていないと接続胴体の第１の区分もしくは接触面に対する接続導体の結合に高い引っ張り負荷が発生する。しかし、接続導体の第２の区分が接触面に対し斜めに配置された金属化層と共に構成されていることに基づき、有効な引っ張り負荷軽減が得られる。使用された材料の熱的な膨張係数が異なることに基づく当該システムの故障の可能性は著しく減じられる。同様なことは特に金属化層が上に形成されている傾斜した側面を有する絶縁層にも当嵌まる。斜めに面取りされた側面によって絶縁層の熱的な膨張体と接続導体区分の熱的な膨張との連結はほぼ解消される。
【００１２】
特別な構成では、金属化層は３０°を含む角度から８０°を含む角度までの領域から選ばれる角度で接触面に対して配向されている。有利には前記角度は５０°を含む角度から７０°を含む角度までの領域から選ばれる。９０°の角度では金属化層は接触面に対し垂直に向けられることになる。
【００１３】
金属化層の層厚さは、効果的な引っ張り負荷の軽減が達成されるように選ばれる。特に有利であることは金属化層の層厚さが０．５μｍを含む厚さから３０μｍを含む厚さまでの領域から選ばれることである。特に層厚さは２．０μｍを含む厚さから２０μｍを含む厚さまでの領域から選ばれる。接触面に対し斜めに配向されていない金属化層の領域は有利にははっきりと大きい層厚さを有している。この大きい層厚さは例えば、構成要素の稼働に必要な電流負荷性を準備するために必要である。
【００１４】
金属化層は唯一の層から成ることができる。この場合には単層の金属化層が存在する。特に金属化層は相上下して配置された少なくとも２つの部分金属化層を有する多層構造を有している。この場合には各部分金属化層は異なる機能と結合されている。第１の部分金属化層は例えば構成要素の接触面における良好な付着をもたらす。この部分金属化層は付着伝達層として働く。半導体構成要素の場合にはチタンから成る付着伝達層が有利である。付着伝達層のための別の適した材料としては例えばクロム、バナジウム又はジルコニウムである。付着伝達層の上に配置された第２の部分金属化層は例えば拡散バリアとして作用する。このような部分金属化層は例えばチタン−タングステン合金から成っている。第３の部分金属化層は例えば第２の部分金属化層の上に電気的な析出された銅から成っている。銅から成る金属化層は必要な電流負荷性に役立つ。この結果、Ｔｉ／ＴｉＷ／Ｃｕの層順序を有する１つの金属化層が得られる。
【００１５】
金属化層の傾斜した配向のためには例えば絶縁層の開口の側面が斜めに面取りされている。例えば側面の平均化された面垂線と接触面の平均化された面垂線は、３０°を含む角度から８０°を含む角度までの領域から選ばれる角度を成す。平均化された面垂線の場合には面の粗さ又は波状性は考慮されない。
【００１６】
特別な構成では、金属化層が配置されている絶縁層の開口の側面は少なくとも１つの段部を有している。この段部の結果、金属化層の広がりは構成要素の接触面に対して傾斜した方向を有する。この場合には有利には複数の段部が存在している。単数又は複数の前記段部によって効果的な引っ張り負荷軽減が得られる。
【００１７】
個々の段部は例えば多層の絶縁層によって形成される。したがって特別な構成では絶縁層は相上下して配置された少なくとも２つの部分絶縁層を有する多層構造を有している。この場合には付加的に個々の又はすべての部分絶縁層が開口に向かって斜めに面取りされていることができる。絶縁層もしくは部分絶縁層の斜め面取りは例えばレーザ切除を用いた材料除去によって行なわれる。材料除去は湿式化学的に又は乾式化学的に行なわれる。例えば部分絶縁層の絶縁材料は反応性の物質が作用することによってエッチング除去される。通常は攻撃にさらされた個所、例えば縁部においてはエッチング値が上昇するのでこの縁部においては部分絶縁層の面取り又は斜め面取りが自動的に行なわれる。
【００１８】
別の構成では絶縁層の層厚さは２０μｍを含む厚さから５００μｍを含む厚さまでの領域から選び出されている。有利には絶縁層の厚さは５０μｍを含む厚さから２００μｍの厚さを含む領域から選び出されている。金属化層がきわめて薄いと、例えば５μｍから１０μｍであると、はっきりと大きい層厚さを有する絶縁層が有効な対応受けとして作用することができる。絶縁層は金属化層の熱的な膨張に際して押し除けられない。
【００１９】
絶縁層を形成するためには例えば電気的に絶縁するラッカが適当な厚さで施される。このラッカはプリント方法で構成要素に付与される。ラッカが硬化しかつ／又は乾燥したあとで、形成された絶縁層に開口が形成される。この場合には特にフォトリトグラフプロセスが実施される。このためには有利には感光性のラッカが使用される。
【００２０】
有利な実施例では、構成要素に絶縁層を形成するためには以下の方法段階が実施される。
（ニ）  構成要素の上に少なくとも１つの絶縁シートが積層されかつ（ホ）絶縁シートに開口が形成されて構成要素の接触面が露出される。絶縁層は構成要素の上に積層された少なくとも１つの絶縁シートにより形成される。この場合には構成要素の表面輪郭が、該構成要素とは反対側で絶縁シートの表面輪郭に模造されるように絶縁シートの少なくとも１部が構成要素の上に積層される。この表面輪郭は構成要素の表面の粗さ又は波状性に関するものではない。前記表面輪郭は例えば構成要素の縁によって与えられている。模造された表面輪郭は特に構成要素だけではなく、構成要素が上に配置される基板によっても与えられている。
【００２１】
特別な構成では絶縁シートの積層は真空下で行なわれる。真空下での積層によって特にしっかりした緊密な接触が絶縁シートと構成要素との間に与えられる。
【００２２】
又、適当なシート厚さを有する絶縁シートが１枚だけ積層されることができる。又、適当なシート厚さを有する複数の絶縁シートが相上下して積層され、部分絶縁層として絶縁層を一緒に形成することもできる。使用された絶縁シートは電気的に絶縁するプラスチックを有している。プラスチックとしてはすべての任意のデュロプラスチック及び／又はサーモプラスチック合成樹脂が考えられる。特に絶縁シートは、ポリアクリラート、ポリイミド、ポリイソシアネート、ポリエチレン、ポリフェノール、ポリエーテルエーテルケトン、ポリテトラフルオルエチレン及び／又はエポキシドのグループから選出されたプラスチックを有している。プラスチック及び／又はプラスチックのモノマからコポリマの混合体も同様に考えられる。いわゆるリキュードクリスタルポリマも有機的に改質されたセラミック同様使用することができる。
【００２３】
原理的には、構成要素の接触面のための開口が既に形成されている絶縁シートを積層することが可能である。このためには絶縁シートは、開口が構成要素の接触面の上に位置するように積層される。しかし、有利には、絶縁シートにおける開口は積層後に形成される。絶縁シートにおける開口の形成は材料切除によって行なわれる。これはフォトグラフ式に行なうことができる。絶縁シートにおける開口の形成は特にレーザ切除によって行なわれる。レーザ切除のためには例えば９．２４μｍの波長を有するＣＯ２−レーザが使用される。又ＵＶレーザを用いることも考えられる。
【００２４】
有利には金属化層を配置するためには蒸着方法が実施される。この蒸着方法は例えば物理的な蒸着方法（Ｐｈｙｓｉｃａｌ  Ｖａｐｏｕｒ  Ｄｅｐｏｓｉｔｉｏｎ，ＰＶＤ）である。このような蒸着方法は絶縁層を製作するためにも使用されることができる。前記ＰＶＤ方法は例えばスパッタリングである。化学的な蒸着方法（Ｃｈｅｍｉｃａｌ  Ｖａｐｏｕｒ  Ｄｅｐｏｓｉｔｉｏｎ，ＣＶＤ）も同様に考えられる。特に斜めに面取りされた絶縁層の開口の側面の場合には十分な層厚さを有する金属化層が蒸着方法で形成される。蒸着方法によっては有利には、絶縁層の上もしくは絶縁シートの上の金属化層を形成することができる。この金属化層は例えば別の電極材料の電気的な析出のための出発点を成す。有利には金属化層及び／又は電気的な析出のためにはアルミニウム、金、銅、モリブデン、銀、チタン、及び／又はタングステンのグループから選出された金属が使用される。この場合には銀は高い導電性を有しかつ同時に比較的にやわらかい（銅よりも低いＥモジュール）ので特に適している。これによって熱的な負荷に際して発生する機械的な応力は低くなる。
【００２５】
別の構成では絶縁層の側面に金属化層を配置する前又は配置したあとで絶縁層の上には、金属化層の層厚さよりも大きな厚さを有する接続導体区分が形成される。例えば薄い金属化層が絶縁層の開口に向かって絶縁層の側面に形成されるだけではなく、絶縁層の表面にも形成される。絶縁層の表面の上の金属化層の上には金属が電気的に析出される。これによって層厚さの大きい接続導体区分が形成される。この場合、前記金属は５００μｍまでの層厚さで析出される。該金属は例えばアルミニウム又は銅である。
【００２６】
層厚さの大きい接続導体区分を形成するためには有利には金属を析出する間、絶縁層の開口が閉じられる。開口を閉鎖するためには例えばフォトリトグラフプロセスが実施される。開口を閉鎖することによって金属は接続導体の覆われていない個所だけに析出されることが保証される。
【００２７】
当該システム自体は任意の構成要素を有していることができる。該構成要素は例えばパッシーブな電気的な構成要素である。特別な構成では構成要素は半導体構成要素である。半導体構成要素は有利には出力半導体構成要素である。出力半導体構成要素は特に、Ｄｉｏｄｅ，ＭＯＳＦＥＴ，ＩＧＢＴ，Ｔｙｒｉｓｔｏｒ及び／又はＢｉｐｏｌａｒ−Ｔｒａｎｓｉｓｔｏｒのグループから選出される。このような出力半導体構成要素は高い電流（数百Ａ）の制御及び／又は切換えに適している。
【００２８】
前述の出力半導体構成要素は制御可能である。このためには出力半導体構成要素はそれぞれ少なくとも１つの入力接点、出力接点及び制御接点を有している。バイポラールトランジスタの場合には入力接点は通常はエミッタと、出力接点はコレクタとかつ制御接点はベースと呼ばれている。ＭＯＳＦＥＴの場合にはこれらの接点はＳｏｕｒｃｅ，Ｄｒａｉｎ及びＧａｔｅと呼ばれる。
【００２９】
まさに出力半導体構成要素の場合には運転中にきわめて高い電流が接続されるので、著しい熱の発生が見られる。熱の発生に基づき、銅から成る厚い接続導体を介して電気的に接触された主出力半導体構成要素の場合には特に、上記の機械的な応力が生じる。接続導体が出力半導体構成要素の接触面に対して傾斜させられて配置された、比較的に薄い金属化層と共に構成されていることによって、効果的な引っ張り付加軽減が実現される。
【００３０】
出力半導体構成要素の場合には、相応する接触面に十分な電流が供給されることが重要である。これを保証するためには、特別な構成では、絶縁層はライン又はマトリックスを形成する多数の開口を有している。接触面の面積の大きい接触はそれぞれ少なくとも１つの金属化層を有する多数の開口を介して達成される。これによって出力半導体構成要素には金属化層が薄いにも拘らず十分な電流が供給される。さらにこの場合には電流が接触面に亙って均等に分配される。出力半導体構成要素の運転中に接点の領域には有害な横からの電流勾配は発生しない。
【００３１】
マトリックスの場合には例えば多かれ少なかれ対称的な底面を有する開口が絶縁層に存在している。底面は例えば楕円形、正方形又は円形である。ラインを成して配置された開口の場合にはストライプ形の底面を有する開口が有利である。金属化層は有利には各ストライプ形状の開口の１つの長手方向線又は両方の長手方向縁に沿って設けられる。
【００３２】
要約すれば本発明によれば以下の利点が得られる。
−構成要素の接触面に対して斜めに配置された、有利には薄い金属化層を有する接続導体の構成によって、絶縁層の上に設けられた接続導体区分と構成要素とが互いに機械的にほぼ減結合される。
−機械的な減結合によって、熱的に誘発された機械的な応力に基づく当該システムの故障の発生が極端に減少させられる。これは接続導体と構成要素とが異なる膨張係数を有する異なる材料から成っている場合にも当嵌まる。
−当該システムは運転中に比較的に強い熱の発生が見られる出力半導体構成要素の電気的な接触のために特に有利である。
【００３３】
以下、複数の実施例及びそれに所属する図面とに基づき本発明を詳細に記述する。図は概略的であって、寸法的に正確なものではない。
【００３４】
図１は電気的な構成要素と該構成要素の接続導体と絶縁層と基板とから成るシステムを示した横断面図。
【００３５】
図２は図１に示したシステムの１部を示した図。
【００３６】
図３から図５までは前記システムの種々の実施形態を示した図。
【００３７】
図６は多数の開口マトリックスを有する絶縁層の一部を上から見た図。
【００３８】
図７はストライプ形の多数の開口のラインを有する絶縁層の一部を上から見た図。
【００３９】
図８は前記システムを製造する方法を示した図。
【００４０】
システム１は基板５の上に電気的な構成要素２を有している（図１）。基板５は保持体層５０と保持体層５０の上に取り付けられた銅から成る導電性の層５１とを有するＤＣＢ−基板である。保持体層５０はセラミックから成っている。
【００４１】
電気的な構成要素２はＭＯＳＦＥＴの形をした出力半導体構成要素である。出力半導体構成要素２は導電性の層５１の上に、出力半導体構成要素２の電気的な接触面２０が基板５とは反対側に向くようにろう付けされている。接触面２０を介して出力半導体構成要素２の接点の１つ（Ｓｏｕｒｃｅ，Ｇａｔｅ，Ｄｒａｉｎ）が電気的に接触させられる。
【００４２】
出力半導体構成要素２と基板５との上には絶縁シートの形をした絶縁層４が設けられている。この場合、絶縁シート４は、出力半導体構成要素２とＤＣＢ基板の導電性の層５１と保持体５０とから生じる表面輪郭２５が絶縁シート４の１部の表面輪郭４７に模造されるように取付けられている。絶縁シート４は、出力半導体構成要素２と基板５との位相幾何学的形状（Ｔｏｐｏｌｏｇｉｅ）に追従する。この場合、５００μｍを越える高さの差が克服される。
【００４３】
絶縁シート４は絶縁シートの厚さ方向４０に沿って貫通する開口４２を有している（図２）。この開口４２は出力半導体構成要素２の接触面２０に向き合って配置されている。絶縁層４の開口４２を制限する絶縁層４の側面４３は斜めに面取りされている。側面４３は接触面２０に対し斜めに配向されている。
【００４４】
側面４３の上には金属化層３０が設けられている。金属化層３０の層厚さ３２は約５μｍである。絶縁シート４の傾斜した側面４３に基いて、金属化層３０も同様に出力半導体構成要素２の接触面２０に対し斜めに向けられている。金属化層３０が接触面２０に対して斜めに向けられている角度２３は約５０°である。
【００４５】
単層の金属化層３０に対し択一的に多層構造による金属化層３０が勝れている（図３）。この金属化層３０は相上下して配置された単個部分金属化層から成っている。総層厚さ３０は同様に５μｍである。出力半導体構成要素の接触面２０と直接的に結合されている下側の部分金属化層はチタンから成りかつ付着伝達層として作用する。その上に配置された部分金属化層はチタン−タングステン合金から成っている。
【００４６】
絶縁シート４の領域４６には、絶縁シート４の開口４２内の金属化層３０の層厚さ３２より大きい厚さ３５を有している接続導体３の区分３４が配置されている。該区分３４における接続導体３の厚さ３５は約５００μｍである。この区分３４は銅からの電気的な析出３６から形成されている。
【００４７】
出力半導体構成要素２はシリコンから成っている。絶縁シート４の上にある接続導体３の区分３４は銅から形成されている。出力半導体構成要素２の運転中にはきわめて高い電流が流れる。出力半導体構成要素２の損失出力に基いてシステム１全体の比較的に強い加熱が発生する。シリコンと銅とはきわめて異なる膨張係数を有しているので、運転中にはシステム１の内部に、比較的に高い機械的な応力が作用するようになる。銅から成る電気的に析出された層３６の厚さ方向には比較的に高い引っ張り応力が生じる。絶縁シート４の開口４２における薄い金属化層３０を有する接続導体３の選ばれた特殊な配置によって、接続導体３の区分３４の熱的に誘発された膨張と絶縁層４の熱的な膨張とは半導体構成要素２の熱的に誘発された膨張からほぼ切離される。接続導体の区分３４と出力半導体構成要素２とは機械的にかなり減結合されている。開口４２において斜めに配置された金属化層３０によってシステム１の引っ張り負荷は軽減される。この結果、システム１の信頼性は高められる。金属化層３０を介して、高い熱的な負荷にも拘らず出力半導体構成要素２は電気的に接触した状態に保たれる。
【００４８】
別の実施形態では、絶縁シート４は複数の部分絶縁シート４５を有している（図４）。絶縁シート４は相上下して配置された複数の部分絶縁シート４５から成っている。この場合、部分絶縁シート４５は、開口４２に段部４４が生じるように配置されている。この段部４４に亙って金属化層３０は配置されている。この段部４４は引っ張り負荷を軽減するように作用する。この実施形態の別の実施例では付加的に各部分絶縁シート４５は斜めに面取りされている（図５）。
【００４９】
出力半導体構成要素２の運転のために必要な電流を保証するためにはこのような開口４２が出力半導体構成要素２の接触面２０に亙って多数配置されている。この場合、開口４２の多数は、１つのライン４９（図７）を形成する。各開口４２はストライプ状の底面を有している。別の実施形態では、各開口４２は正方形の基面を有している。多数の開口４２はマトリックス４８の形で絶縁シート４に亙って分配されている（図６）。この場合、各開口４２は接触面２０が開口４２を通してそれぞれ金属化層３０の助けを借りて電気的に接触させられるように配置されている。このシステム１によって一方では必要な電流負荷性が保証される。さらに出力半導体構成要素の接触面２０に均等に電流が供給されることが保証される。
【００５０】
これに対して選択的に１つの実施形態（図示せず）においては、接触面の上に直接的に位置している金属化層に必要な電流を準備するためには、比較的に厚い銅層が設けられている。この銅層は例えば開口４２の中央に配置される。
【００５１】
システム１を製造するためにはＤＣＢ基板５の上には出力半導体構成要素２がろう接されている。次いで絶縁シート４が積層される（図８、符号８０）。積層は真空下で行なわれる。この場合には絶縁シート４と出力半導体構成要素２もしくは基板５との間にはしっかりとした緊密な接触が生じる。積層によっては出力半導体構成要素２と基板５とによってあらかじめ規定された表面輪郭２５が絶縁シート４の表面輪郭４７に模造される。基板５と出力半導体構成要素２とは反対側の表面にて、絶縁シート４は、出力半導体構成要素２と基板５とほぼ同じ表面輪郭を呈する。
【００５２】
次の方法段階（図８、符号８１）で出力半導体構成要素２の接触面２０を接触させるための開口４２が絶縁シート４に形成される。開口４２としては窓が開けられる。窓を開けることはレーザによる材料切除により行なわれる。このためには波長が９．２４μｍのＣＯ２レーザが使用される。この場合、材料切除は出力導体構成要素２の接触面２０に対して斜めに向けられた、開口４２を制限する側面４３が得られるように行なわれる。材料切除に続いて、材料切除の残渣を除くための清掃方法ステップが実施される。
【００５３】
開口４２の製作後、金属化層３０が出力半導体構成要素２の接触面２０と、絶縁シート４の開口４２の側面４３と、絶縁シート４の領域４６の表面とに付与される（図８、符号８２）。金属層３０の付与は蒸着法で実施される。この方法は場合によっては多層構造の金属化層を得るために複数回実施されることができる。
【００５４】
次いで開口４２はフォトリトグラフプロセスで被われる（図８、符号８３）こともできる。これは接続導体３もしくは金属化層３０を開口４２内に封止する（符号３７）。この後で封止されていない領域において接続導体３を製作するために銅からの電気的な析出が行なわれる。この結果、厚い銅層を有する接続導体区分３４が形成される。銅層３６の層厚さ３５は４００μｍの値を有している。
【００５５】
先に記述した方法に対し択一的には、まず電気的な析出が開口４２内の金属化層３０の上でも開口４２の外側の金属化層の上でも実施される。該電気的な析出は中断される。次いで開口４２はフォトリトグラフ方法段階で閉鎖される。さらに開口４２の外側の領域にて銅が適当な厚さ析出される。この結果、銅から別の部分金属化層３３を有する金属化層３０が形成される。
【００５６】
別の構成においては接触面２０の上に金属化層３０を有する出力半導体構成要素の準備は、以下のように行なわれる。すなわち、多数の出力半導体構成要素２に分割されるウェハの上には絶縁シートが積層される。さらに出力半導体構成要素２の接触面２０が露出させられる。次いで接触面２０と絶縁シート４との金属化が行なわれる。絶縁シートの開口４２内と絶縁シートの上とに金属化層３０が析出される。この析出は構造化されて行なわれる。
【００５７】
さらに電気的な接続導体が先に述べたように直接的にウェハの上に製作される。個々のモジュールに個別することは、電気的な接続導体が製作されたあとではじめて行なわれる。これと択一的にウェハが個々の出力半導体構成要素２に個別化される。個々の出力半導体構成要素は先に述べたように後続加工される。このためには出力半導体構成要素２の１つが基板の上にろう接される。次いで別の絶縁シートが出力半導体構成要素２と基板５との上に積層される。この別の絶縁シートには適当な個所に開口が形成される。この開口内には導電性の材料が配置される。
【図面の簡単な説明】
【００５８】
【図１】電気的な構成要素と該構成要素の接続導体と基板の上の絶縁層とから成るシステムを示した横断面図。
【図２】図１に示したシステムの１部を示した図。
【図３】当該システムの１実施例を示した図。
【図４】当該システムの１実施例を示した図。
【図５】当該システムの１実施例を示した図。
【図６】多数の開口のマトリックスを有する絶縁層の一部を上から見た図。
【図７】ストライプの形の多数の開口のラインを有する絶縁層の１部を上から見た図。
【図８】当該システムを製造する方法を示した図。
【符号の説明】
【００５９】
１  システム
２  構成要素
３  接続導体
４  絶縁層
５  基板
２０  接触面
２３  角度
２５  表面輪郭
３０  金属化層
３２  層厚さ
３３  部分金属化層
３４  区分
３５  厚さ
３６  析出
４０  厚さ方向
４２  開口
４３  側面
４４  段部
４５  部分絶縁シート
４６  領域
４７  表面輪郭
４８  マトリックス
４９  ライン
５０  保持体層
５１  導電性の層
【図１】
2007524249.tif 000003
【図２】
2007524249.tif 000004
【図３】
2007524249.tif 000005
【図４】
2007524249.tif 000006
【図５】
2007524249.tif 000007
【図６】
2007524249.tif 000008
【図７】
2007524249.tif 000009
【図８】
2007524249.tif 000010
【国際調査報告】
2007524249.tif 000011
2007524249.tif 000012
2007524249.tif 000013
2007524249.tif 000014
2007524249.tif 000015
2007524249.tif 000016